(57)【要約】【課題】  複数種の金属酸化物を有し、それぞれの金属酸化物の性質を良好に発揮できる金属酸化物粒子及びその製造方法、並びにこの金属酸化物粒子から得られる排ガス浄化触媒を提供する。【解決手段】  それぞれ異なる等電点を有する第１及び第２のコロイド粒子とを少なくとも含有するゾルを提供し、このゾルのｐＨを、第２のコロイド粒子の等電点よりも第１のコロイド粒子の等電点に近づけて、第１のコロイド粒子を凝集させ、このゾルのｐＨを、第１のコロイド粒子の等電点よりも第２のコロイド粒子の等電点に近づけて、凝集した第１のコロイド粒子の周囲に、第２のコロイド粒子を凝集させ、そして得られた凝集物を乾燥及び焼成することを含む、中心部１と外皮部２とで異なる組成を有する金属酸化物粒子の製造方法とする。【選択図】      図１
2005314133.tif 000002
【特許請求の範囲】
【請求項１】
それぞれ異なる等電点を有する第１のコロイド粒子と第２のコロイド粒子とを少なくとも含有するゾルを提供し、
前記ゾルのｐＨを、前記第２のコロイド粒子の等電点よりも前記第１のコロイド粒子の等電点に近づけて、前記第１のコロイド粒子を凝集させ、
前記ゾルのｐＨを、前記第１のコロイド粒子の等電点よりも前記第２のコロイド粒子の等電点に近づけて、凝集した前記第１のコロイド粒子の周囲に、前記第２のコロイド粒子を凝集させ、そして
得られた凝集物を乾燥及び焼成すること、
を含む、中心部と外皮部とで異なる組成を有する金属酸化物粒子の製造方法。
【請求項２】
前記ゾルのｐＨを、前記第１のコロイド粒子の等電点を通過するように変動させることによって、前記第１のコロイド粒子を凝集させる、請求項１に記載の方法。
【請求項３】
前記ゾルのｐＨを、前記第２のコロイド粒子の等電点を通過するように変動させることによって、前記第２のコロイド粒子を凝集させる、請求項１又は２に記載の方法。
【請求項４】
前記第１及び２のコロイド粒子がそれぞれ独立に、アルミナ、セリア、ジルコニア及びチタニアのコロイド粒子からなる群より選択される、請求項１〜３のいずれかに記載の方法。
【請求項５】
前記第１のコロイド粒子がジルコニア、アルミナ又はチタニアであり、且つ前記第２のコロイド粒子がセリアである、請求項４に記載の方法。
【発明の詳細な説明】
【技術分野】
【０００１】
本発明は、金属酸化物粒子の製造方法、特に貴金属を担持させて排ガス浄化触媒として用いるのに好ましい金属酸化物粒子の製造方法に関する。
【背景技術】
【０００２】
自動車エンジン等の内燃機関からの排ガス中には、窒素酸化物（ＮＯx）、一酸化炭素（ＣＯ）、炭化水素（ＨＣ）等が含まれるが、これらの物質は、ＣＯ及びＨＣを酸化すると同時に、ＮＯxを還元できる排ガス浄化触媒によって除去できる。排ガス浄化触媒の代表的なものとしては、白金（Ｐｔ）、ロジウム（Ｒｈ）、パラジウム（Ｐｄ）等の貴金属をγ−アルミナ等の多孔質金属酸化物担体に担持させた三元触媒などが知られている。
【０００３】
この金属酸化物担体は様々な材料で作ることができるが、従来は高表面積を得るためにアルミナ（Ａｌ2Ｏ3）を使用することが一般的であった。しかしながら近年では、担体の化学的性質を利用して排ガスの浄化を促進するために、セリア（ＣｅＯ2）、ジルコニア（ＺｒＯ2）、チタン（ＴｉＯ2）などの様々な他の材料を、アルミナと組み合わせて又は組み合わせないで使用することも提案されている。
【０００４】
例えば、排ガス中の酸素濃度の変動を吸収して三元触媒の排ガス浄化能力を高めるために、排ガス中の酸素濃度が高いときに酸素を吸蔵し、排ガス中の酸素濃度が低いときに酸素を放出する酸素吸蔵能（ＯＳＣ能）を有する材料を、排ガス浄化触媒のための担体として用いることが行われている。このＯＳＣ能を有する材料として代表的なものはセリアである。
【０００５】
三元触媒の作用によってＣＯ及びＨＣの酸化と、ＮＯxの還元とが効率的に進行するためには、内燃機関の空燃比が理論空燃比（ストイキ）であることが必要であるので、ＯＳＣ能を有する材料によって、排ガス中の酸素濃度の変動を吸収し、理論空燃比付近の酸素濃度を維持することは、三元触媒が排ガス浄化能力を発揮するために好ましい。更に近年の研究によれば、セリアはＯＳＣ能を有するだけでなく、その上に担持される貴金属、特に白金との親和性が強いために、この貴金属の粒成長（シンタリング）を抑制できることが見出されている。
【０００６】
このように、セリアは排ガス浄化触媒での使用に関して好ましい性質を有するが、この用途において必要とされる耐熱性を有さないことがある。従ってセリア及びジルコニアを固溶体化して耐熱性を高める方法が開発されている（例えば、特許文献１及び２参照）。
【０００７】
【特許文献１】特開平１０−１９４７４２号公報
【特許文献２】特開平６−２７９０２７号公報
【発明の開示】
【発明が解決しようとする課題】
【０００８】
上述のように複数種の材料からなる金属酸化物担体を使用し、それらの性質の組み合わせを使用する場合、これらの複数種の金属酸化物の粒子を混合することができる。しかしながらこの場合には、組み合わされたそれぞれの金属酸化物粒子の大きさが大きく、それらの金属酸化物の性質を良好に組み合わせることができないことがある。
【０００９】
また複数種の異なるコロイド粒子を混合したゾルから実質的に均一な金属酸化物粒子を得ることもできるが、均一な混合が必ずしも最良の結果をもたらすものではない。
【００１０】
例えば、セリアとジルコニアが均一に混合した複合金属酸化物は良好なＯＳＣ能及び耐熱性を有することが知られているが、セリアによる白金等の貴金属のシンタリング防止を充分に行えないことがある。すなわち、この複合金属酸化物の表面にはセリア及びジルコニアの両者が存在するので、一部の貴金属はセリア部分にではなくジルコニア部分に担持され、従ってシンタリングが防止されないことがある。
【００１１】
従って本発明は、複数種の金属酸化物を有し、それぞれの金属酸化物の性質を良好に発揮できる金属酸化物粒子の製造方法を提供する。
【課題を解決するための手段】
【００１２】
中心部と外皮部とで異なる組成を有する金属酸化物粒子を製造する本発明の方法は、それぞれ異なる等電点を有する第１のコロイド粒子と第２のコロイド粒子とを少なくとも含有するゾルを提供し；このゾルのｐＨを、第２のコロイド粒子の等電点よりも第１のコロイド粒子の等電点に近づけて、特に第１のコロイド粒子の等電点±１．０、より特に等電点±０．５の範囲内にまで近づけて、第１のコロイド粒子を凝集させ；またこのゾルのｐＨを、第１のコロイド粒子の等電点よりも第２のコロイド粒子の等電点に近づけて、特に第２のコロイド粒子の等電点±１．０、より特に等電点±０．５の範囲内にまで近づけて、凝集した第１のコロイド粒子の周囲に、第２のコロイド粒子を凝集させ；そして得られた凝集物を乾燥及び焼成することを含む。
【００１３】
本発明の方法によれば、第１のコロイド粒子に由来する成分を比較的多く含む中心部と、第２のコロイド粒子に由来する成分を比較的多く含む外皮部とを有する金属酸化物粒子を得ることができる。
【００１４】
またこの本発明の方法では、任意の粒径で、中心部と外皮部とからなる構造を有する金属酸化物粒子を得ることができる。例えば実際に原料として用いたコロイド粒子が５ｎｍ程度の平均粒子径を有する場合、本発明の方法によって合成された金属酸化物粒子の平均粒子径は５０ｎｍ以下にできる。従ってこの金属酸化物粒子は、例えば１０μｍ未満、５μｍ未満、１μｍ未満、５００ｎｍ未満、２００ｎｍ未満、１００ｎｍ未満、又は５０ｎｍ未満の平均粒子径を有することができる。
【００１５】
尚、中心部と外皮部が含む金属酸化物に関して使用される表現「比較的多く含む」は、中心部と外皮部のそれぞれにおける金属の全モル数に基づくモル分率に関して使用している。従って例えば「第１のコロイド粒子に由来する成分を比較的多く含む中心部」は、中心部におけるこの成分を構成する金属のモル分率が、外皮部におけるこの金属のモル分率よりも高いことを意味している。
【００１６】
また、用語「コロイド粒子」は、液体、特に水に分散している金属酸化物又は酸素に結合した金属を有する粒子であって、分散媒を除去し、焼成することによって金属酸化物を生成するものを意味している。この「コロイド粒子」は、一般には１〜１０００ｎｍ、特に１〜５００ｎｍの直径を有するものとして理解され、例えば１００ｎｍ未満又は５０ｎｍ未満の直径を有するものを入手できる。
【００１７】
更に、用語「ゾル」は、コロイド粒子を液体である分散媒に分散させてなる分散系を意味し、コロイド溶液として言及されることもある。ゾルに含まれる分散媒は、水であることが一般的であるが、必要に応じてアルコール、アセチルアセトン等の有機分散媒を含むこともできる。
【００１８】
また本発明の方法の他の１つの態様では、ゾルのｐＨを、第１のコロイド粒子の等電点を通過するように変動させることによって、第１のコロイド粒子を凝集させる。
【００１９】
これによれば、ゾルのｐＨが第１のコロイド粒子の等電点を通過するときに、第１のコロイド粒子のゼータ電位がゼロになり、従って第１のコロイド粒子の凝集をより確実に行うことができる。
【００２０】
また本発明の方法の他の１つの態様では、ゾルのｐＨを、第２のコロイド粒子の等電点を通過するように変動させることによって、第２のコロイド粒子を凝集させる。
【００２１】
これによれば、ゾルのｐＨが第２のコロイド粒子の等電点を通過するときに、第２のコロイド粒子のゼータ電位がゼロになり、従って第２のコロイド粒子の凝集をより確実に行うことができる。
【００２２】
また本発明の方法の他の１つの態様では、第１及び２のコロイド粒子がそれぞれ独立に、アルミナ、セリア、ジルコニア及びチタニアのコロイド粒子からなる群より選択する。
【００２３】
また本発明の方法の他の１つの態様では、第１のコロイド粒子がジルコニア、アルミナ又はチタニア、特にジルコニアであり、且つ第２のコロイド粒子がセリアである。
【００２４】
これによれば、ジルコニア、アルミナ又はチタニアを比較的多く含む中心部と、セリアを比較的多く含む外皮部とを有する金属酸化物粒子を得ることができる。
【００２５】
このような金属酸化物粒子に白金を担持すると、中心部のジルコニア、アルミナ又はチタニア、特にジルコニアによる良好な耐熱性と、セリアによる白金のシンタリング防止効果とを達成することができる。
【００２６】
またここでは、金属酸化物粒子の金属の全モル数に基づいて、セリウムと、ジルコニウム、アルミニウム又はチタンのモル分率が合計で、少なくとも８５ｍｏｌ％、特に少なくとも９０ｍｏｌ％、より特に少なくとも９５ｍｏｌ％であってよい。
【発明を実施するための最良の形態】
【００２７】
本発明について図１を用いて説明する。ここで図１は本発明の方法によって製造される金属酸化物粒子の断面図である。
【００２８】
この図１で示されるように、本発明の方法によれば中心部１と外皮部２とで異なる組成を有する金属酸化物粒子を製造できる。すなわち、本発明の方法では、異なる等電点を有する少なくとも２種類のコロイド粒子を含有するゾルにおいて第１のコロイド粒子を凝集させ、その後で凝集させた第１のコロイド粒子の周囲に、第２のコロイド粒子を凝集させて、第１のコロイド粒子に由来する成分で主に構成される中心部１と、第２のコロイド粒子に由来する成分で主に構成される外皮部２とを有する金属酸化物粒子を製造する。
【００２９】
ここでは中心部１と外皮部２とがそれぞれ、第１のコロイド粒子と第２のコロイド粒子に由来する複数の一次粒子（１ａ，２ａ）からなっている。但し、これら複数の一次粒子は、それぞれの一次粒子の間に明確な境界を有することも、有さないこともある。また中心部１と外皮部２との境界は必ずしも明確なものではなく、組成が徐々に変化している部分として現れていてもよい。また更に、中心部１と外皮部２との境界部が第１のコロイド粒子に由来する成分と第２のコロイド粒子に由来する成分との混合物、特に固溶体であってもよい。尚、図１では外皮部２が不連続であるように示されているが、これは連続であってもよい。
【００３０】
本発明の方法で製造される金属酸化物粒子を構成する金属酸化物としては任意の金属酸化物を選択することができ、特に金属酸化物粒子の中心部に保持することが好ましい金属酸化物を、第１の金属酸化物として選択し、金属酸化物粒子の外皮部に露出させることが好ましい金属酸化物を第２の金属酸化物として選択できる。例えば、第１の金属酸化物として好ましいものはジルコニアであり、第２の金属酸化物として好ましいものはセリアである。ここで、ジルコニアは高耐熱性を有し、またセリアは、白金を担持させたときに白金のシンタリングを防止できる。
【００３１】
本発明の金属酸化物粒子の外皮部又は中心部が、ジルコニア又はセリアを含む場合、これらの中心部又は外皮部は、セリウム（Ｃｅ）及びジルコニウム（Ｚｒ）以外の金属、例えばアルカリ土類金属及び希土類元素からなる群より選択される金属、特にイットリウム（Ｙ）を含むことができる。これらのアルカリ土類金属及び希土類元素、特にイットリウムは、ジルコニア及びセリアに優れた耐熱性を提供する傾向がある。
【００３２】
本発明の方法によって得られる金属酸化物粒子に、白金、ロジウム、パラジウムのような貴金属を担持して排ガス浄化触媒を製造できる。この場合、本発明の方法で得られる金属酸化物粒子は、中心部と外皮部とを有することができるので、この排ガス浄化触媒は、主に外皮部に貴金属を担持させることができる。
【００３３】
金属酸化物粒子への貴金属の担持は、公知の方法を任意に使用して行うことができる。これは例えば、貴金属の塩及び／又は錯塩を含有する溶液を吸水担持し、乾燥及び焼成して行うことができる。金属酸化物粒子への貴金属の担持量は、金属酸化物粒子に対して０．０１〜５質量％、特に０．１〜２質量％であってよい。
【００３４】
この排ガス浄化触媒は、それ自体を成形して用いるだけでなく、モノリス担体、例えばセラミックハニカムにコートして用いることもできる。
【００３５】
以下では本発明の方法の各工程について説明する。
【００３６】
〔混合ゾルの提供〕
本発明の方法では始めに、それぞれ異なる等電点を有する第１のコロイド粒子と第２のコロイド粒子とを少なくとも含有するゾルを提供する。
【００３７】
ここで提供される具体的なゾルとしては、金属のアルコキシド、アセチルアセトナート、酢酸塩、及び硝酸塩などを加水分解及び縮合して得られた物質を挙げることができる。またアルミナゾル、ジルコニアゾル、チタニアゾル及びセリアゾルのようなゾルは、公知の材料であり、市販されているものを入手することもできる。
【００３８】
一般に販売されている金属酸化物のゾルは、含有されるコロイド粒子の等電点と離れたｐＨを有し、それによって含有されるコロイド粒子が互いに静電気的に反発して凝集を防ぐようにされている。すなわち等電点がアルカリ側にあるコロイド粒子を含有するゾルでは、ゾルを酸性にすることによって安定化している（酸性安定化ゾル）。また等電点が酸性側にあるコロイド粒子を含有するゾルでは、ゾルをアルカリ性にすることによって安定化している（アルカリ安定化ゾル）。
【００３９】
ここでこのコロイド粒子の等電点は粒子を構成する酸化物のような材料自体によって限定されるものではなく、コロイド粒子の表面改質、特に有機化合物によるコロイド粒子の表面改質によって任意に設定できるものである。従って本発明の方法で用いる第１及び第２の金属酸化物のコロイド粒子は、本発明のために適切なｐＨを有するように任意に選択できる。例えば、これら第１及び第２のコロイド粒子は、これらのコロイド粒子の等電点のｐＨが３以上、特に４以上、より特に５以上離れているように選択できる。
【００４０】
尚、本発明の方法の実施に関して必要なコロイド粒子の等電点は、任意の方法によって得ることができるが、例えば電気泳動光散乱法で測定できる。
【００４１】
本発明の方法で使用できる少なくとも２種類のコロイド粒子を含有するゾルは、任意の方法で得ることができるが、特に異なるゾルを混合することによって得ることができる。またこれらのコロイド粒子の混合比は、所望とされる金属酸化物粒子の性質に依存して任意に決定できる。
【００４２】
本発明の方法において、金属酸化物粒子に含ませることが好ましいアルカリ土類金属及び希土類のような元素は、コロイド粒子としてだけではなく、金属塩、例えば硝酸塩としても、ゾルに含有させることができる。
【００４３】
〔第１のコロイド粒子の凝集〕
この本発明の方法では、次に、ゾルのｐＨを、第２のコロイド粒子の等電点よりも第１のコロイド粒子の等電点に近づけて、第１のコロイド粒子を凝集させる。
【００４４】
上述のように、一般に販売されている金属酸化物のゾルは、含有されるコロイド粒子の等電点と離れたｐＨを有し、それによってコロイド粒子が互いに静電気的に反発して凝集を防ぐようにされている。従って本発明でのように、第１のコロイド粒子と第２のコロイド粒子とを含有するゾルにおいて、ゾルのｐＨを第１のコロイド粒子の等電点付近まで変動させると、この第１のコロイド粒子のゼータ電位が小さくなって粒子間の電気的な反発が小さくなり、それによって第１のコロイド粒子の凝集が促進される。ここではゾルのｐＨが、第２のコロイド粒子の等電点からは比較的離れているので、第２のコロイド粒子は比較的大きいゼータ電位を有し、従って第２のコロイド粒子の凝集は抑制されている。
【００４５】
ゾルのｐＨの調節は、任意の酸又はアルカリを添加することによって行うことができる。例えば、酸としては鉱酸、例えば硝酸、塩酸を用いることができ、アルカリとしては、アンモニア水、水酸化ナトリウムを用いることができる。また、ゾルのｐＨの調節は、単に複数種のゾルを混合することによって達成することもできる。
【００４６】
このゾルのｐＨの調節は、ｐＨメーターでゾルのｐＨを測定しながら、酸又はアルカリをゾルに添加して達成できる。またこれは、予めサンプリングしたゾルを用いてｐＨ調節に必要な酸又はアルカリの量を測定し、それに基づいてゾル全体のために必要とされる酸又はアルカリの量を決定し、ゾル全体に添加することによっても達成できる。
【００４７】
〔第２のコロイド粒子の凝集〕
この本発明の方法では、次に、ゾルのｐＨを、第１のコロイド粒子の等電点よりも第２のコロイド粒子の等電点に近づけて、凝集した第１のコロイド粒子の周囲に、第２のコロイド粒子を凝集させる。
【００４８】
このように、凝集した第１のコロイド粒子を含有するゾルのｐＨを、第２のコロイド粒子の等電点付近まで変動させると、この第２のコロイド粒子のゼータ電位が小さくなって粒子間の電気的な反発が小さくなり、それによって第２のコロイド粒子の凝集が促進される。ここではゾルのｐＨが、第１のコロイド粒子の等電点からは比較的離れているので、第１のコロイド粒子の凝集が抑制されて、第１のコロイド粒子の周囲に第２のコロイド粒子が堆積する。
【００４９】
尚、ゾルのｐＨの調節については上記第１の金属酸化物の凝集の場合と同様である。
【００５０】
〔凝集物の乾燥及び焼成〕
このようにして得られる凝集体を乾燥及び焼成することによって、第１のコロイド粒子に由来する成分で主に構成される中心部と、第２のコロイド粒子に由来する成分で主に構成される外皮部とを有する金属酸化物粒子を製造できる。
【００５１】
ゾルからの分散媒の除去及び乾燥は、任意の方法及び任意の温度で行うことができる。これは例えば、ゾルを１２０℃のオーブンに入れて達成できる。このようにしてゾルから分散媒を除去及び乾燥して得られた原料を焼成して、金属酸化物粒子を得ることができる。この焼成は、金属酸化物合成において一般的に用いられる温度、例えば５００〜１１００℃の温度で行うことができる。
【００５２】
以下、本発明を実施例に基づき更に説明するが、本発明はこれらに限定されるものではない。
【実施例】
【００５３】
以下の実験におけるゾルのｐＨの測定は、ｐＨメーターを使用し、ｐＨメーター電極をゾルに直接に浸漬して行った。
【００５４】
〔実施例１〕
この実施例では、アルカリ安定化ジルコニア水性ゾルと酸性安定化セリア水性ゾルとから、中心部がジルコニアを比較的多く含み、且つ外皮部がセリアを比較的多く含む金属酸化物粒子を得る。
【００５５】
アルカリ安定化ジルコニア水性ゾル（等電点ｐＨ３．５）と、酸性安定化セリア水性ゾル（等電点ｐＨ８．５）を混合して、ジルコニア（ＺｒＯ2）とセリア（ＣｅＯ2）とのモル比が１：１になるようにした。撹拌を行いながら、この混合ゾルに硝酸（ＨＮＯ3）水溶液を滴下してｐＨを３．０にし、ジルコニアを凝集させた。その後、撹拌を行いながら、この混合ゾルにアンモニア（ＮＨ3）水溶液を滴下してｐＨを１０にし、セリアを凝集させた。
【００５６】
この混合ゾルを１２０℃で２４時間にわたって乾燥し、得られた乾燥物を７００℃で５時間にわたって焼成して、金属酸化物粒子を得た。
【００５７】
〔実施例２〕
この実施例では、アルカリ安定化チタニア水性ゾルと酸性安定化セリア水性ゾルとから、中心部がチタニアを比較的多く含み、且つ外皮部がセリアを比較的多く含む金属酸化物粒子を得る。
【００５８】
アルカリ安定化チタニア水性ゾル（等電点ｐＨ３．９）と、酸性安定化セリア水性ゾル（等電点ｐＨ８．５）を混合して、チタニア（ＴｉＯ2）とセリア（ＣｅＯ2）とのモル比が１：１になるようにした。撹拌を行いながら、この混合ゾルに硝酸水溶液を滴下してｐＨを３．０にし、チタニアを凝集させた。その後、撹拌を行いながら、この混合ゾルにアンモニア水溶液を滴下してｐＨを１０にし、セリアを凝集させた。その後、実施例１と同様に乾燥及び焼成を行って、金属酸化物粒子を得た。
【００５９】
〔実施例３〕
この実施例では、アルカリ安定化アルミナ水性ゾルと酸性安定化セリア水性ゾルとから、中心部がアルミナを比較的多く含み、且つ外皮部がセリアを比較的多く含む金属酸化物粒子を得る。
【００６０】
アルカリ安定化アルミナ水性ゾル（等電点ｐＨ４．８）と、酸性安定化セリア水性ゾル（等電点ｐＨ８．５）を混合して、アルミナ（Ａｌ2Ｏ3）とセリア（ＣｅＯ2）とのモル比が１：２になるようにした。撹拌を行いながら、この混合ゾルに硝酸水溶液を滴下してｐＨを３．０にし、アルミナを凝集させた。その後、撹拌を行いながら、この混合ゾルにアンモニア水溶液を滴下してｐＨを１０にし、セリアを凝集させた。その後、実施例１と同様に乾燥及び焼成を行って、金属酸化物粒子を得た。
【００６１】
〔実施例４〕
この実施例では、酸性安定化ジルコニア水性ゾルとアルカリ安定化セリア水性ゾルとから、中心部がジルコニアを比較的多く含み、且つ外皮部がセリアを比較的多く含む金属酸化物粒子を得る。
【００６２】
酸性安定化ジルコニア水性ゾル（等電点ｐＨ７．８）と、アルカリ安定化セリア水性ゾル（等電点ｐＨ４．０）を混合して、ジルコニア（ＺｒＯ2）とセリア（ＣｅＯ2）とのモル比が１：１になるようにした。撹拌を行いながら、この混合ゾルにアンモニア水溶液を滴下してｐＨを１０にし、ジルコニアを凝集させた。その後、撹拌を行いながら、この混合ゾルに硝酸水溶液を滴下してｐＨを３．０にし、セリアを凝集させた。その後、実施例１と同様に乾燥及び焼成を行って、金属酸化物粒子を得た。
【００６３】
〔実施例５〕
この実施例では、酸性安定化チタニア水性ゾルとアルカリ安定化セリア水性ゾルとから、中心部がチタニアを比較的多く含み、且つ外皮部がセリアを比較的多く含む金属酸化物粒子を得る。
【００６４】
酸性安定化チタニア水性ゾル（等電点ｐＨ７．９）と、アルカリ安定化セリア水性ゾル（等電点ｐＨ４．０）を混合して、チタニア（ＴｉＯ2）とセリア（ＣｅＯ2）とのモル比が１：１になるようにした。撹拌を行いながら、この混合ゾルにアンモニア水溶液を滴下してｐＨを１０にし、チタニアを凝集させた。その後、撹拌を行いながら、この混合ゾルに硝酸水溶液を滴下してｐＨを３．０にし、セリアを凝集させた。その後、実施例１と同様に乾燥及び焼成を行って、金属酸化物粒子を得た。
【００６５】
〔実施例６〕
この実施例では、酸性安定化アルミナ水性ゾルとアルカリ安定化セリア水性ゾルとから、中心部がアルミナを比較的多く含み、且つ外皮部がセリアを比較的多く含む金属酸化物粒子を得る。
【００６６】
酸性安定化アルミナ水性ゾル（等電点ｐＨ７．６）と、アルカリ安定化セリア水性ゾル（等電点ｐＨ４．０）を混合して、アルミナ（Ａｌ2Ｏ3）とセリア（ＣｅＯ2）とのモル比が１：２になるようにした。撹拌を行いながら、この混合ゾルにアンモニア水溶液を滴下してｐＨを１０にし、アルミナを凝集させた。その後、撹拌を行いながら、この混合ゾルに硝酸水溶液を滴下してｐＨを３．０にし、セリアを凝集させた。その後、実施例１と同様に乾燥及び焼成を行って、金属酸化物粒子を得た。
【００６７】
〔比較例１〕
この実施例では、ジルコニア粉末とセリア粉末とを混合する。
【００６８】
ジルコニア粉末とセリア粉末とを混合して、ジルコニア（ＺｒＯ2）とセリア（ＣｅＯ2）とのモル比が１：１になるようにし、これをボールミルにおいて１００時間にわたって混合した。
【００６９】
〔比較例２〕
この実施例では、チタニア粉末とセリア粉末とを混合する。
【００７０】
チタニア粉末とセリア粉末とを混合して、チタニア（ＴｉＯ2）とセリア（ＣｅＯ2）とのモル比が１：１になるようにし、これをボールミルにおいて１００時間にわたって混合した。
【００７１】
〔比較例３〕
この実施例では、アルミナ粉末とセリア粉末とを混合する。
【００７２】
アルミナ粉末とセリア粉末とを混合して、アルミナ（Ａｌ2Ｏ3）とセリア（ＣｅＯ2）とのモル比が１：２になるようにし、これをボールミルにおいて１００時間にわたって混合した。
【００７３】
〔比較例４〕
この比較例では、共沈法を用いてジルコニアとセリアを有する金属酸化物粒子を得る。
【００７４】
蒸留水に、硝酸アンモニウムセリウムとオキシ硝酸ジルコニウム二水和物とを加えて、ジルコニウム（Ｚｒ）とセリウム（Ｃｅ）とのモル比が１：１になるようにした。この混合物にアンモニア水溶液を滴下してｐＨを９にし、沈殿を生じさせた。その後、実施例１と同様に乾燥及び焼成を行って、金属酸化物粒子を得た。
【００７５】
〔金属酸化物粒子の構造評価〕
ＸＰＳ（Ｘ線光電子分光）定量分析を用いて、実施例１〜６及び比較例１〜４の金属酸化物粒子の表面ＣｅＯ2濃度を求めた。結果は下記の表１に示している。
【００７６】
【表１】
2005314133.tif 000003
【００７７】
この表１から明らかなように、セリア粉末とジルコニア粉末等とを混合する比較例１〜３及びセリア−ジルコニア粉末を得る比較例４の共沈法と比較して、本発明の方法による金属酸化物粒子では、使用した原料中のモル比が同じであるにも関わらず、比較的多量のセリアが表面に現れていることが明らかである。
【図面の簡単な説明】
【００７８】
【図１】本発明の金属酸化物粒子を表す断面図である。
【符号の説明】
【００７９】
１…中心部
１ａ…中心部を構成する１次粒子
２…外皮部
２ａ…外皮部を構成する１次粒子
【図１】
2005314133.tif 000004